(57)【要約】  耐久性と光漏れ防止性を良好に維持しつつ、ブリードをなくし、再剥離時の汚染や過酷な条件下での剥がれを抑制できる（メタ）アクリル系重合体を有する粘着剤組成物を提供することを目的とする。  その（メタ）アクリル系重合体を有する粘着剤組成物は、少なくとも（メタ）アクリル系重合体と架橋剤からなる粘着剤組成物であって、該（メタ）アクリル系重合体が、要件（ａ）ないし（ｄ）（ａ）重量平均分子量が８０万以上（ｂ）分子量３０万以下の成分の含有量が、（メタ）アクリル系重合体全体に対して２５      質量％以上（ｃ）横軸が分子量について線形目盛りの分子量分布チャートにおいて、分子量３０万以      下の部分の分子量分布曲線にあてはめた単回帰直線の傾きが０以上（ｄ）前記単回帰直線における決定係数が０．８以上を満たすものであることを特徴とする。【特許請求の範囲】
【請求項１】
少なくとも（メタ）アクリル系重合体と架橋剤からなる粘着剤組成物であって、該（メタ）アクリル系重合体が、要件（ａ）ないし（ｄ）
（ａ）重量平均分子量が８０万以上
（ｂ）分子量３０万以下の成分の含有量が、（メタ）アクリル系重合体全体に対して２５
質量％以上
（ｃ）横軸が分子量について線形目盛りの分子量分布チャートにおいて、分子量３０万
以下の部分の分子量分布曲線にあてはめた単回帰直線の傾きが０以上
（ｄ）前記単回帰直線における決定係数が０．８以上
を満たすものであることを特徴とする粘着剤組成物。
【請求項２】
（メタ）アクリル系重合体が、少なくともアクリル酸アルキルエステル及び官能基含有（メタ）アクリル系モノマーを共重合成分として含むものである請求項１記載の粘着剤組成物。
【請求項３】
（メタ）アクリル系重合体の重量平均分子量を数平均分子量で割った値が２０以上である請求項１又は請求項２記載の粘着剤組成物。
【請求項４】
架橋剤が、イソシアネート系架橋剤、エポキシ系架橋剤である請求項１ないし請求項３の何れかの請求項記載の粘着剤組成物。
【請求項５】
光学フィルムの粘着用である請求項１ないし請求項４の何れかの請求項記載の粘着剤組成物。
【請求項６】
支持体上の少なくとも片面に、請求項１ないし請求項５の何れかの請求項記載の粘着剤組成物より得られる粘着剤層を設けたことを特徴とする粘着シート。
【請求項７】
光学フィルムの少なくとも片面に、請求項１ないし請求項５の何れかの請求項記載の粘着剤組成物より得られる粘着剤層を設けたことを特徴とする光学部材。
【発明の詳細な説明】
【技術分野】
【０００１】
本発明は、粘着剤組成物に関するものであり、更に詳細には、耐久性と光漏れ防止性を両立しつつ、低分子量成分のブリードが生じない等の優れた物性を有し、光学フィルム等用の粘着剤として有利に用いられる粘着剤組成物に関するものである。
【背景技術】
【０００２】
光学フィルム用の粘着剤には、高温高湿雰囲気下においても光学フィルムの発泡、浮き、ハガレ等が起こらないための耐久性や、高温雰囲気下における光学フィルムの寸法変化に柔軟に追従し、例えば光学フィルムが偏光フィルムの場合には、２枚の偏光フィルムを偏光軸を直角に粘着剤で粘着させ高温高湿下に放置した場合に光漏れを生じさせないための光漏れ防止性が必要とされている。また、光学フィルムを液晶パネル等の被着体へ粘着する時に、位置がずれてしまった場合でも、被着体を汚染させることなく、光学部材（光学フィルムの上に粘着剤を有するもの）を被着体から再剥離するためのリワーク性も求められている。【０００３】
このような光学フィルム用の粘着剤としては、従来からアクリル系粘着剤が主に使用されている。そして、上記要求を満たすものとして、高分子量のアクリルポリマーと中低分子量体をブレンドし架橋したアクリル系粘着剤が知られている。これは、高分子量のアクリルポリマーを架橋することで凝集力を向上させ、浮き、ハガレが起きないような耐久性を付与し、さらに中低分子量体を含有させることで、光漏れが起きないようにするというものである。【０００４】
しかしながら、近年のディスプレイの大型化に伴って、高温雰囲気下での光学フィルム特に偏光フィルムの寸法変化に起因する光漏れがより大きな問題となり、光学フィルム用の粘着剤には、更なる柔軟性が求められるようになってきている。また、過酷な条件下においては、光漏れ防止性を上げるために添加されている低分子量体がブリードし、再剥離時に被着体を汚染したり、ハガレが生じるという問題が生じている。【０００５】
例えば、加熱耐久性、応力緩和性を改良するために、その重量平均分子量（Ｍｗ）と数平均分子量（Ｍｎ）の比（Ｍｗ／Ｍｎ）を４以上とする技術が開示されている（特許文献１）。しかしながら、分子量分布を考慮せずに、Ｍｗ／Ｍｎを単に４以上とするだけでは、再剥離時の汚染や、温度差が極めて大きい等の過酷な使用環境下での剥がれを防止することはできなかった。また、分子量分布によっては、一般にＭｗ／Ｍｎが２０以上になると発泡が生じやすくなるという問題点もあった。【０００６】
また、この（メタ）アクリル系重合体として、重量平均分子量が２０万以上のものと２０万未満のものを混合して用いることによって、高温高湿下でのプラスチックへの密着性を向上させることも知られているが（特許文献２）、この方法では、重量平均分子量の小さい成分が表面にブリードし、上記した再剥離の汚染、過酷な使用環境下での剥離等の問題が解決できていなかった。【０００７】
更に、高温高湿下での粘着性を維持し、剥がれの発生しにくい粘着剤組成物を与える（メタ）アクリル系重合体として、高分子量、中分子量、低分子量のものを混合して調製する方法も知られているが（特許文献３）、依然、上記の問題を解決するには至っていなかった。
【特許文献１】特開２００２−３４１１４１号公報
【特許文献２】特開２００２−１０７５０７号公報
【特許文献３】特開２００３−０４９１４１号公報
【発明の開示】
【発明が解決しようとする課題】
【０００８】
本発明はかかる技術背景に鑑みてなされたものであり、その課題は、耐久性と光漏れ防止性を良好に維持しつつ、ブリードをなくし、再剥離時の汚染や過酷な環境下での剥がれを抑制できる（メタ）アクリル系重合体を有する粘着剤組成物を提供することにある。
【課題を解決するための手段】
【０００９】
本発明者らは上記課題を解決すべく鋭意検討を行った結果、特定の条件を満たす（メタ）アクリル系重合体を選択、使用することによって、上記課題が解決できることを見出し本発明に至った。【００１０】
すなわち本発明は、少なくとも（メタ）アクリル系重合体と架橋剤からなる粘着剤組成物であって、前記（メタ）アクリル系重合体が、要件（ａ）ないし（ｄ）
（ａ）重量平均分子量が８０万以上
（ｂ）分子量３０万以下の含有量が、（メタ）アクリル系重合体全体に対して２５質量％
以上
（ｃ）横軸が分子量について線形目盛りの分子量分布チャートにおいて、分子量３０万
以下の部分の分子量分布曲線にあてはめた単回帰直線の傾きが０以上
（ｄ）前記単回帰直線における決定係数が０．８以上
を満たすものであることを特徴とする粘着剤組成物を提供するものである。
また、支持体上の少なくとも片面に、上記粘着剤組成物より得られる粘着剤層を設けた粘着シートを提供するものである。
更に、光学フィルムの少なくとも片面に、上記粘着剤組成物より得られる粘着剤層を設けた光学部材を提供するものである。
【発明の効果】
【００１１】
本発明によれば、耐久性と光漏れ防止性を両立しつつ、低分子量成分のブリードがなく、再剥離時の汚染、過酷な条件下での剥がれを抑制でき、リワーク性にも優れた粘着剤組成物を提供することができる。
【発明を実施するための最良の形態】
【００１２】
本発明の粘着剤組成物は、少なくとも上記（ａ）ないし（ｄ）の条件を全て満たす（メタ）アクリル系重合体と架橋剤から調製される。【００１３】
この（メタ）アクリル系重合体が満たすべき要件（ａ）は、その重量平均分子量（以下、「Ｍｗ」と略記する）が８０万以上であることである。好ましくは、９０万以上である。特に、本発明の粘着性組成物を偏光フィルムの粘着に用いる場合には、８０万〜１５０万が好ましい。Ｍｗが８０万未満の場合には、凝集力が不足し、耐久性が不充分となる場合がある。【００１４】
また、（メタ）アクリル系重合体が満たすべき要件（ｂ）は、当該重合体中の、分子量３０万以下の成分の含有量が、（メタ）アクリル系重合体全体に対して、２５質量％以上であることである。好ましくは、３０質量％以上である。これに対し、分子量３０万以下の含有量が２５質量％未満だと、光漏れ防止性に問題がある場合がある。ここで、光漏れとは、２枚の偏光フィルムを互いに偏向面を直角にしてガラス等の基材の両面に粘着剤で粘着させ熱をかけたときに、本来ならば存在しないはずの透過光が観察できる現象をいい、光漏れ防止性とは、このような光漏れを防止しうる性能をいう。そして、熱による光学フィルムの収縮に粘着剤が追従できない場合に、上記光漏れ防止性が悪くなる。【００１５】
更に、（メタ）アクリル系重合体が満たすべき要件（ｃ）は、横軸が分子量について線形目盛りの分子量分布チャートにおいて、分子量３０万以下の部分の分子量分布曲線にあてはめた単回帰直線の傾きが０以上であることである。【００１６】
要件（ｃ）と後述する要件（ｄ）を判断するための分子量分布チャートを得る方法は、ゲルパーミエーションクロマトグラフィー（以下、「ＧＰＣ」と略記する）によって得られる。ＧＰＣカラム等の測定条件によって、分子量分布チャートの形状は一般には異なるが、本発明における単回帰直線の傾き、決定係数等は、実施例のＧＰＣ測定条件によって測定された分子量分布チャートに基づいて定義される。【００１７】
また、要件（ｃ）の判断において、「横軸が分子量について線形目盛りの分子量分布チャート」とは、横軸を分子量の表示等で汎用される対数目盛でなく、等間隔で目盛った分子量分布チャートをいう。この分子量分布チャートを得るに当たり、横軸の分子量は標準ポリスチレンなどでキャリブレートされ、また、単回帰直線は、常法に従い最小自乗法を用いて、曲線を直線で近似したときのその直線として求められる。【００１８】
本発明においては、上記分子量範囲で最小自乗法を用いて得られた単回帰直線の傾きが０以上であることが必須である。傾きが０未満であるということは、分子量３０万より低分子量側にも更にピークが存在することを意味し、このような（メタ）アクリル系重合体を使用すると、低分子量成分が表面にブリードし、再剥離時の汚染や冷熱サイクル時のハガレが発生する場合がある。【００１９】
更にまた、（メタ）アクリル系重合体が満たすべき要件（ｄ）は、前記単回帰直線における決定係数が０．８以上であることである。ここで決定係数とは、下記式（１）におけるｒ２を意味し、最小自乗法で得られた単回帰直線の実際の分子量分布曲線からのずれの程度を１を上限として示す値である。【００２０】
【数１】
2005111167.tif 000002
【００２１】
ここで、ＳＥは、式（２）で示される残差平方和であり、Ｓｙｙは、測定値ｙｉについての式（３）で示される偏差平方和である。【００２２】
【数２】
2005111167.tif 000003
【００２３】
【数３】
2005111167.tif 000004
【００２４】
【数４】
2005111167.tif 000005
【００２５】
式（１）から明らかなように、決定係数が大きいほど得られた単回帰直線の実際の分子量分布曲線からのずれが小さいこと、すなわち分子量３０万以下のＧＰＣチャート曲線が直線に近いことを意味する。本発明では、式（１）で定義される決定係数が０．８以上であることが必須である。０．８未満だと、低分子量成分がブリードし、それによる悪影響が無視できないレベルになる場合があり、再剥離時の汚染、冷熱サイクル時のハガレ等の問題を生ずる場合がある。【００２６】
本発明に用いられる（メタ）アクリル系重合体は、上記要件（ａ）ないし（ｄ）を全て満たすものであれば、それ以外は特に限定はない。このような（メタ）アクリル系重合体は、後記する方法により、通常用いられる（共）重合性（メタ）アクリル系モノマーを（共）重合させることによって得られる。【００２７】
本発明に用いられる（メタ）アクリル系重合体の製造に使用される（メタ）アクリル系モノマーとしては特に限定はないが、具体的な例としては、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸ｓｅｃ−ブチル、（メタ）アクリル酸ｎ−ブチル、（メタ）アクリル酸イソブチル、（メタ）アクリル酸ｔｅｒｔ−ブチル、（メタ）アクリル酸ｎ−ペンチル、（メタ）アクリル酸イソアミル、（メタ）アクリル酸ヘキシル、（メタ）アクリル酸ヘプチル、（メタ）アクリル酸ｎ−オクチル、（メタ）アクリル酸２−エチルヘキシル、（メタ）アクリル酸ノニル、（メタ）アクリル酸デシル、（メタ）アクリル酸ドデシル、（メタ）アクリル酸ステアリル、（メタ）アクリル酸ベヘニル等の（メタ）アクリル酸アルキルエステル類；【００２８】
（メタ）アクリル酸シクロヘキシル、（メタ）アクリル酸イソボルニル、（メタ）アクリル酸ジシクロペンテニル、（メタ）アクリル酸ベンジル、（メタ）アクリル酸フェニルエチル、（メタ）アクリル酸フェノキシエチル、（メタ）アクリル酸ジシクロペンテニルオキシエチル、（メタ）アクリル酸フェノキシジエチレングリコールエステル等の（メタ）アクリル酸エステル類；（メタ）アクリル酸フェニル、（メタ）アクリル酸メチルフェニル等の（メタ）アクリル酸アリールエステル類；【００２９】
（メタ）アクリル酸、（メタ）アクリル酸β−カルボキシエチル、コハク酸モノ（メタ）アクリロイルオキシエチルエステル、ω−カルボキシポリカプロラクトンモノ（メタ）アクリレート、２−（メタ）アクリロイルオキシエチルハイドロゲンフタレート、２−（メタ）アクリロイルオキシプロピルハイドロゲンフタレート、２−（メタ）アクリロイルオキシプロピルヘキサヒドロハイドロゲンフタレート、２−（メタ）アクリロイルオキシプロピルテトラヒドロハイドロゲンフタレート等のカルボキシル基含有モノマー；（メタ）アクリル酸２−ヒドロキシエチル、（メタ）アクリル酸２−ヒドロキシプロピル、（メタ）アクリル酸３−ヒドロキシプロピル、（メタ）アクリル酸４−ヒドロキシブチル、（メタ）アクリル酸２−ヒドロキシ−３−クロロプロピル、（メタ）アクリル酸２−ヒドロキシ−３−フェノキシプロピル、（メタ）アクリル酸２−ヒドロキシ−３−アリルオキシプロピル、２−アクリロイルオキシエチル−２−ヒドロキシプロピルフタレート等の水酸基含有モノマー；【００３０】
（メタ）アクリル酸２−メトキシエチル、１，３−ブチレングリコールメチルエーテル（メタ）アクリレート、（メタ）アクリル酸ブトキシエチル、メトキシトリエチレングリコール（メタ）アクリレート、メトキシポリエチレングリコール＃４００（メタ）アクリレート、メトキシジプロピレングリコール（メタ）アクリレート、メトキシトリプロピレングリコール（メタ）アクリレート、メトキシポリプロピレングリコール（メタ）アクリレート、エトキシジエチレングリコール（メタ）アクリレート、２−エチルヘキシルカルビトール（メタ）アクリレート、（メタ）アクリル酸テトラヒドロフルフリル、（メタ）アクリル酸フェノキシエチル、フェノキシジエチレングリコール（メタ）アクリレート、フェノキシポリエチレングリコール（メタ）アクリレート、クレジルポリエチレングリコール（メタ）アクリレート、ｐ−ノニルフェノキシエチル（メタ）アクリレート、ｐ−ノニルフェノキシポリエチレングリコール（メタ）アクリレート等のエーテル基含有モノマー；【００３１】
グリシジル（メタ）アクリレート等のエポキシ基含有モノマー；Ｎ，Ｎ−ジメチルアミノエチル（メタ）アクリレート、Ｎ，Ｎ−ジメチルアミノプロピル（メタ）アクリレート、モルホリノエチル（メタ）アクリレート等のアミノ基含有モノマー；トリメチルシロキシエチル（メタ）アクリレート、γ−（メタ）アクリロキシプロピルトリメトキシシラン等の有機ケイ素基含有モノマー；ジフェニル−２−（メタ）アクリロイルオキシエチルホスフェート、２−（メタ）アクリロイルオキシエチルアシッドホスフェート、カプロラクトン変性−２−（メタ）アクリロイルオキシエチルアシッドホスフェート等のリン含有モノマー；（メタ）アクリロイルイソシアネート、２−（メタ）アクリロイルオキシエチルイソシアネート等のイソシアネート基含有モノマー等が挙げられ、これらは１種又は２種以上混合して用いられる。【００３２】
上記の（メタ）アクリル系モノマーのうち、アクリル酸フェノキシエチル、アクリル酸ベンジルなどのベンゼン環を有する（メタ）アクリル系モノマーを、（メタ）アクリル系モノマー全量の１０〜７０質量％、好ましくは３０〜５０質量％の割合で用いると耐光漏れ性が向上するため好ましい。
【００３３】
（メタ）アクリル系重合体の共重合成分として好ましくは、少なくとも（メタ）アクリル酸アルキルエステルと官能基含有（メタ）アクリル系モノマーの併用である。具体的には、アクリル酸ブチル、アクリル酸エチル、アクリル酸ベンジル、アクリル酸２−フェノキシエチル、アクリル酸２−ヒドロキシエチル、（メタ）アクリル酸４−ヒドロキシブチル、（メタ）アクリル酸、（メタ）アクリル酸２−カルボキシエチル等が用いられる。【００３４】
（メタ）アクリル系重合体の共重合成分として、少なくとも（メタ）アクリル酸アルキルエステルと官能基含有（メタ）アクリル系モノマーを併用する場合は、（メタ）アクリル酸アルキルエステル５９〜９９．５質量％、官能基含有（メタ）アクリル系モノマー０．５〜４０質量％を共重合させることが好ましく、（メタ）アクリル酸アルキルエステル７０〜９９．５質量％、官能基含有（メタ）アクリル系モノマー０．５〜２０質量％を共重合させることが更に好ましい。【００３５】
また、（メタ）アクリル系重合体を構成する共重合成分としては、上記（メタ）アクリル系モノマー以外の共重合成分を用いることもできる。かかる共重合成分としては、スチレン、ヒドロキシスチレン、クロロスチレン、ブロモスチレン、メチルスチレン、メトキシスチレン、ｔｅｒｔ−ブトキシスチレン、ｔｅｒｔ−ブトキシカルボニルスチレン、ｔｅｒｔ−ブトキシカルボニルオキシスチレン、２，４−ジフェニル−４−メチル−１−ペンテン、α−メチルスチレン等のスチレン類；酢酸ビニル、モノクロロ酢酸ビニル、安息香酸ビニル、ピバル酸ビニル、酪酸ビニル、ラウリン酸ビニル、アジピン酸ジビニル、メタクリル酸ビニル、クロトン酸ビニル、２−エチルヘキサン酸ビニル、Ｎ−ビニルカルバゾール、Ｎ−ビニルピロリドン等のビニル化合物；酢酸アリル、アリルグリシジルエーテル等のアリル化合物；イタコン酸、クロトン酸、フマル酸等のカルボキシル基含有モノマー；無水マレイン酸等の酸無水物残基含有モノマー；ビニルトリメトキシシラン、アリルトリメトキシシラン、トリメトキシシリルプロピルアリルアミン、２−メトキシエトキシトリメトキシシラン等の有機ケイ素基含有モノマー；アクリルアミド等の酸アミド化合物などが挙げられる。これらは、（メタ）アクリル系重合体中、０〜１０質量％の割合で、好ましく用いられる。【００３６】
本発明の上記要件（ａ）ないし（ｄ）を有する（メタ）アクリル系重合体は、以下の製造方法に限定されるものではないが、例えば、次の方法により製造することができる。【００３７】
方   法   Ａ：
常法に従って、複数の分子量を有するポリマーをそれぞれ別個に合成し、これらを前記（ａ）〜（ｄ）の要件を満たすように配合する。配合するポリマーの数は複数であれば特に限定はないが、２〜１０が好ましく、３〜５が特に好ましい。
具体的には例えば、１００万〜１５０万に分子量ピークを有するポリマー、５万〜３０万に分子量ピークを有するポリマー、１万〜４万に分子量ピークを有するポリマー及び５００〜５０００に分子量ピークを有するポリマーを、最終的に前記（ａ）〜（ｄ）の要件を満たすようになるように、それぞれの重量で溶液中で混合する方法等が挙げられる。【００３８】
この場合、分子量（重合度）が異なる各ポリマー成分によって、共重合成分やその成分比率が異なっていてもよく、また実質同一であっても良いが、好ましくは実質同一である。【００３９】
方   法   Ｂ：
同一の重合装置内において、複数の反応条件により前記（ａ）〜（ｄ）の要件を満たすように順次反応させ、（メタ）アクリル系重合体を得る。例えば、反応温度、重合開始剤の種類と量、連鎖移動剤の種類と量、モノマー濃度、重合時間を調整することによって反応条件を変化させ、多段階で重合させる方法等が挙げられる。具体的には、反応容器にモノマー、開始剤、要すれば溶媒を仕込み、反応容器を窒素置換した後、反応温度まで昇温し反応を開始する。モノマーの転化率（重合率）が、約３０％〜７０％になった時点で、開始剤を追加し、要すれば溶媒を滴下しながら反応を進行させ、モノマーの転化率（重合率）が、ほぼ１００％となるまで、適宜、開始剤や連鎖移動剤の追加、反応温度、反応時間等の調整を行い、多段階で重合させる方法が挙げられる。【００４０】
本発明の（メタ）アクリル系重合体は、常法により合成することができる。重合に当たっての重合反応の種類については特に限定はないが、ラジカル溶液重合が好ましい。また、重合後に残存モノマーがほとんど残らないことから、複数の分子量を有するポリマーを混合する方法よりも、多段階で重合させる方法の方が特に好ましい。【００４１】
重合反応に用いられる重合開始剤についても、所望の重合率と重合度が得られるものならば特に限定はなく、汎用のものが好適に使用できる。重合開始剤は単独でも、複数種類を併用してもよいが、多段階で重合を行う場合には、初期開始剤としては、比較的分子量が大きく、分岐のないポリマー構造を形成するアゾ系開始剤を、追加開始剤としては、開始剤効率のよい過酸化物系開始剤を用いることが、凝集力の向上と重合率の向上のために好ましい。【００４２】
さらに、必要に応じて、汎用の連鎖移動剤も使用することができる。また、重合温度、窒素置換等の重合条件も、前記（ａ）〜（ｄ）の要件を満たすものが得られるならば特に限定はない。【００４３】
なお、本発明においては、（メタ）アクリル系重合体の重量平均分子量（Ｍｗ）を数平均分子量（以下、「Ｍｎ」と略記する）で割った値Ｍｗ／Ｍｎが、２０以上であることが、低分子量体含有による光漏れ防止性を有しながら、ブリードによる汚染、冷熱サイクル時のハガレを防ぐために好ましい。特に好ましくは、３０以上である。【００４４】
また、本発明において、（メタ）アクリル系重合体のガラス転移点（以下、「Ｔｇ」と略記する）は、良好な粘着性を示す範囲であれば特に限定はないが、再剥離時の柔軟性を確保するために、０℃以下が好ましく、特に好ましくは、−７０℃〜−２０℃である。【００４５】
一方、本発明粘着剤の別の必須成分である架橋剤は、（メタ）アクリル系重合体の有する官能基と反応又は相互作用し得る化合物である。この架橋剤としては、特に限定はないが、イソシアネート系架橋剤、エポキシ系架橋剤等が好ましく使用される。【００４６】
このうちイソシアネート系架橋剤は、その分子中に２以上のイソシアネート基を有する化合物であり、具体的には、トリレンジイソシアネート、クロルフェニレンジイソシアネート、ヘキサメチレンジイソシアネート、テトラメチレンジイソシアネート、イソホロンジイソシアネート、ジフェニルメタンジイソシアネート、水添されたジフェニルメタンジイソシアネート等のイソシアネート化合物や、それらをトリメチロールプロパン、ペンタエリスリトール、グリセリン等の２価以上のアルコール化合物等に付加反応させたイソシアネート化合物、イソシアヌレート化物、ビュレット型化合物等が例示される。また、公知のポリエーテルポリオールやポリエステルポリオール、アクリルポリオール、ポリブタジエンポリオール、ポリイソプレンポリオール等にイソシアネート化合物を付加反応させたウレタンプレポリマー型のイソシアネート等も挙げられる。【００４７】
また、エポキシ系架橋剤は、その分子中に２以上のエポキシ基を有する化合物であり、具体的には、ビスフェノールＡエピクロルヒドリン型のエポキシ系樹脂、エチレングリシジルエーテル、ポリエチレングリコールジグリシジルエーテル、グリセリンジグリシジルエーテル、グリセリントリグリシジルエーテル、１,６−ヘキサンジオールグリシジルエーテル、トリメチロールプロパントリグリシジルエーテル、ジグリシジルアニリン、ジアミングリシジルアミン、Ｎ,Ｎ,Ｎ',Ｎ'−テトラグリシジル−ｍ−キシリレンジアミン、１,３−ビス（Ｎ,Ｎ'−ジアミングリシジルアミノメチル）シクロヘキサン等が挙げられる。これらの架橋剤は、１種又は２種以上混合して用いられる。【００４８】
本発明の粘着剤組成物の製造における、（メタ）アクリル系重合体と架橋剤の配合比率は、特に限定はないが、（メタ）アクリル系重合体１００重量部に対して、０．００１〜５重量部が好ましく、０．００５〜３が特に好ましい。そして、特にイソシアネート系架橋剤の場合は、０．０１〜５重量部が好ましく、０．１〜３重量部が特に好ましい。また、エポキシ系架橋剤の場合は０．００１〜０．５重量部が好ましく、０．００５〜０．３重量部が特に好ましい。【００４９】
本発明の粘着剤組成物の製造には、上記必須成分のほかに必要に応じて、粘着付与剤、無機又は有機充填剤、増粘剤、発泡剤、染料、顔料、酸化防止剤、難燃剤等を配合することもできる。【００５０】
以上のようにして得られる本発明の粘着剤組成物は、種々の用途に適用可能であるが、偏光フィルム、位相差フィルム、光学補償フィルム、輝度向上フィルム、防眩シート等の液晶表示等に用いられる光学フィルム用の粘着シートに好適に用いられる。中でも偏光フィルム用の粘着シートに用いることが特に好ましい。【００５１】
かかる粘着シートは、本発明の粘着剤組成物を、必要に応じ適切な支持体、例えば、ポリエチレンテレフタレートフィルム、不織布等に塗工し、要すれば溶剤を留去すると共に架橋反応を行わせて得ることができる。【００５２】
更に、光学フィルムの少なくとも片面に、本発明の粘着剤組成物より得られる粘着剤層を設けた光学部材として用いることもできる。本発明において光学部材とは、偏光フィルム等の光学フィルムの表面に粘着剤を有するものを言う。光学部材は、粘着シートを光学フィルムに粘着させることによっても得られ、また光学フィルムの表面に粘着剤組成物を塗布し、その後に架橋反応等をさせても得ることができる。【００５３】
以上説明した本発明の粘着剤組成物が、耐久性と光漏れ防止性を両立しつつ、低分子量成分のブリードがなく、再剥離時の汚染、過酷な条件下での剥がれを抑制できる等の性質を有する理由は明らかではないが、（メタ）アクリル系重合体が要件（ａ）ないし（ｄ）を満たすことによって、高分子量から低分子量のポリマーが互いに隙間なく配置されるため、低分子量ポリマーが系内に保持されやすくなり、またこのような広範囲の分子量分布をもった（メタ）アクリル系重合体全体の相溶性を向上させ、過酷な条件下での低分子量成分のブリードを抑制できたと考えられる。またこのために、中低分子量成分比率を多くすることができ、耐久性、再剥離時の汚染抑制（リワーク性がよい）を維持しつつ、過酷な条件下での剥がれや光漏れを抑制できたものと考えられる。
【実施例】
【００５４】
次に、実施例を挙げて本発明を更に説明するが、本発明はこれら実施例に限定されるものではない。なお、実施例中の「部」は「重量部」を示す。【００５５】
実   施   例   １
アクリル酸ブチル９９部、アクリル酸−２−ヒドロキシエチル１部、酢酸エチル１２０部及びアゾ系重合開始剤であるアゾビスイソブチロニトリル（大塚化学株式会社製）（以下、「ＡＩＢＮ」と略記する）０．２部を反応容器に仕込み、反応容器内の空気を窒素ガスで置換した。次いで、窒素雰囲気下で撹拌しながら６０℃に昇温した後、２時間反応させた。その後、酢酸エチル３０部を滴下しながら、過酸化物系重合開始剤であるパーヘキシルＰＶ（日本油脂株式会社製）（以下、「ＰＨＰＶ」と略記する）０．２部を添加し２０分反応させ、次いでＰＨＰＶ０．３部を添加し４０分反応させ、更にＰＨＰＶ１．０部を添加し３時間反応させた。反応終了後、酢酸エチルで希釈し、重量平均分子量９８万の（メタ）アクリル系重合体溶液を得た。【００５６】
得られた（メタ）アクリル系重合体溶液中の（メタ）アクリル系重合体（固形分）１００部に対して、イソシアネート系架橋剤Ｌ−４５（綜研化学株式会社製）２部、シランカップリング剤Ｕ−１０（綜研化学株式会社製）０．０５部を添加し、粘着剤組成物の溶液を得た。【００５７】
この粘着剤組成物の溶液を剥離処理したポリエステルフィルムの表面に塗布して乾燥させることにより、厚さ２５μｍの粘着剤層を有する粘着シートを得た。この粘着シートを偏光フィルムの片面に貼り付け、温度２３℃、湿度６５％の条件で７日間熟成させて光学部材を得た。【００５８】
実   施   例   ２
実施例１において、アクリル酸ブチル９９部、アクリル酸−２−ヒドロキシエチル１部をアクリル酸ブチル９６部、アクリル酸４部に代えた以外は実施例１と同様にして、重量平均分子量１１０万の（メタ）アクリル系重合体溶液を得た。【００５９】
得られた（メタ）アクリル系重合体溶液を用い、架橋剤としてイソシアネート系架橋剤Ｌ−４５（綜研化学株式会社製）０．８部に、更にエポキシ系架橋剤Ｅ−５ＸＭ（綜研化学株式会社製）０．０２部を加えた以外は、実施例１と同様にして光学部材を得た。【００６０】
実   施   例   ３
下記の方法でそれぞれ別途調製したポリマー溶液ＡないしＤを、次の割合で混合することにより、重量平均分子量１２３万の（メタ）アクリル系重合体溶液を得た。
ポリマー溶液Ａ  ：ポリマー（固形分）として  １００部にあたる量
ポリマー溶液Ｂ  ：ポリマー（固形分）として      ２部にあたる量
ポリマー溶液Ｃ  ：ポリマー（固形分）として      ４部にあたる量
ポリマー溶液Ｄ  ：ポリマー（固形分）として      ２部にあたる量【００６１】
＜ポリマー溶液Ａの調製方法＞
アクリル酸ブチル９６部、アクリル酸４部、酢酸エチル１２０部及びＡＩＢＮ０．２部を反応容器に仕込み、反応容器内の空気を窒素ガスで置換した。次いで、窒素雰囲気下で撹拌しながら６０℃に昇温した後、４時間反応させた。反応終了後、酢酸エチルで希釈し、重量平均分子量１３０万のポリマー溶液Ａを得た。【００６２】
＜ポリマー溶液Ｂの調製方法＞
アクリル酸ブチル９６部、アクリル酸４部、トルエン１２０部及びＡＩＢＮ０．２部を反応容器に仕込み、反応容器内の空気を窒素ガスで置換した。次いで、窒素雰囲気下で撹拌しながら８５℃に昇温した後、４時間反応させた。反応終了後、トルエンで希釈し、重量平均分子量１０万のポリマー溶液Ｂを得た。【００６３】
＜ポリマー溶液Ｃの調製方法＞
アクリル酸ブチル９６部、アクリル酸４部、トルエン１００部、ＡＩＢＮ２部及びα−メチルスチレンダイマー５部を反応容器に仕込み、反応容器内の空気を窒素ガスで置換した。次いで、窒素雰囲気下で撹拌しながら１１０℃に昇温した後、４時間反応させた。反応終了後、トルエンで希釈し、重量平均分子量２万のポリマー溶液Ｃを得た。【００６４】
＜ポリマー溶液Ｄの調製方法＞
アクリル酸ブチル９６部、アクリル酸４部、トルエン１００部、ＡＩＢＮ３部及びα−メチルスチレンダイマー１５部を反応容器に仕込み、反応容器内の空気を窒素ガスで置換した。次いで、窒素雰囲気下で撹拌しながら１１０℃に昇温した後、４時間反応させた。反応終了後、トルエンで希釈し、重量平均分子量３０００のポリマー溶液Ｄを得た。【００６５】
得られた（メタ）アクリル系重合体溶液を用い、架橋剤としてイソシアネート系架橋剤Ｌ−４５（綜研化学株式会社製）０．８部に、更にエポキシ系架橋剤Ｅ−５ＸＭ（綜研化学株式会社製）０．０２部を加えた以外は、実施例１と同様にして光学部材を得た。【００６６】
実   施   例   ４
実施例１において、アクリル酸ブチル９９部を、アクリル酸ブチル５９部とアクリル酸フェノキシエチル４０部に代え、初期仕込みの酢酸エチル１２０部を酢酸エチル１４０部に代えた以外は実施例１と同様にして、重量平均分子量１１６万の（メタ）アクリル系重合体溶液を得た。【００６７】
得られた（メタ）アクリル系重合体溶液を用い、イソシアネート系架橋剤Ｌ−４５（綜研化学株式会社製）２部を、イソシアネート系架橋剤ＴＤ−７５（綜研化学株式会社製）０．２部に代えた以外は実施例１と同様にして光学部材を得た。【００６８】
実   施   例   ５
実施例１において、アクリル酸ブチル９９部を、アクリル酸ブチル６４部とアクリル酸ベンジル３５部に代え、初期仕込みの酢酸エチル１２０部を酢酸エチル８０部に代えた以外は実施例１と同様にして、重量平均分子量９５万の（メタ）アクリル系重合体溶液を得た。【００６９】
得られた（メタ）アクリル系重合体溶液を用い、イソシアネート系架橋剤Ｌ−４５（綜研化学株式会社製）２部を、イソシアネート系架橋剤ＴＤ−７５（綜研化学株式会社製）０．２部に代えた以外は実施例１と同様にして光学部材を得た。【００７０】
比   較   例   １
実施例１において、最初に仕込んだ酢酸エチルの量を、１２０部から１４０部に代え、更にトルエン１０部を加えた以外は実施例１と同様にして、重量平均分子量７２万の（メタ）アクリル系重合体溶液を得た。【００７１】
得られた（メタ）アクリル系重合体溶液を用い、実施例１と同様にして光学部材を得た。【００７２】
比   較   例   ２
アクリル酸ブチル９９部、アクリル酸−２−ヒドロキシエチル１部、酢酸エチル１００部及びＡＩＢＮ０．２部を反応容器に仕込み、反応容器内の空気を窒素ガスで置換した。次いで、窒素雰囲気下で撹拌しながら６０℃に昇温した後、５時間反応させた。その後、酢酸エチル３０部を滴下しながら、ＰＨＰＶ０．２部を添加し２０分反応させ、次いでＰＨＰＶ０．３部を添加して４０分反応させ、更にＰＨＰＶ１．０部を添加して４時間反応させた。反応終了後、酢酸エチルで希釈し、重量平均分子量１３５万の（メタ）アクリル系重合体溶液を得た。【００７３】
得られた（メタ）アクリル系重合体溶液を用い、実施例１と同様にして光学部材を得た。【００７４】
比   較   例   ３
アクリル酸ブチル９９部、アクリル酸−２−ヒドロキシエチル１部、酢酸エチル１２０部及びＡＩＢＮ０．２部を反応容器に仕込み、反応容器内の空気を窒素ガスで置換した。次いで、窒素雰囲気下で撹拌しながら６０℃に昇温した後、２時間反応させた。その後、酢酸エチル３０部を滴下しながら、ＰＨＰＶ０．２部及びα−メチルスチレンダイマー５部を添加し、５時間反応させた。反応終了後、酢酸エチルで希釈し、重量平均分子量１０６万の（メタ）アクリル系重合体溶液を得た。【００７５】
得られた（メタ）アクリル系重合体溶液を用い、実施例１と同様にして光学部材を得た。【００７６】
実施例１〜５、比較例１〜３で得られた（メタ）アクリル系重合体を、下記のＧＰＣ測定条件で測定して分子量分布曲線等を求めた。【００７７】
＜ＧＰＣ測定条件＞
測定装置        ：ＨＬＣ−８１２０ＧＰＣ（東ソー社製）
ＧＰＣカラム構成：以下の５連カラム（すべて東ソー社製）
（１）ＴＳＫ−ＧＥＬ  ＨＸＬ−Ｈ  （ガードカラム）
（２）ＴＳＫ−ＧＥＬ  Ｇ７０００ＨＸＬ
（３）ＴＳＫ−ＧＥＬ  ＧＭＨＸＬ
（４）ＴＳＫ−ＧＥＬ  ＧＭＨＸＬ
（５）ＴＳＫ−ＧＥＬ  Ｇ２５００ＨＸＬ
サンプル濃度：１．０ｍｇ／ｃｍ３  となるように、テトラヒドロフランで希釈
移動相溶媒  ：テトラヒドロフラン
流量        ：１．０ｃｍ３／ｍｉｎ
カラム温度  ：４０℃【００７８】
実施例１で製造した（メタ）アクリル系重合体の、分子量３０万以下の部分のみの分子量分布チャートを図１に示す。また、実施例１〜５及び比較例１〜３で製造した（メタ）アクリル系重合体のＧＰＣ測定から得られた数値を表１に示す。【００７９】
【表１】
2005111167.tif 000006
【００８０】
実施例１〜５及び比較例１〜３で得られた光学部材を、２４０ｍｍ×１４０ｍｍ及び３１０ｍｍ×２３０ｍｍの大きさにして、下記の評価方法により評価した。２４０ｍｍ×１４０ｍｍの大きさの結果を表２に、３１０ｍｍ×２３０ｍｍの大きさの結果を表３に示す。【００８１】
＜耐久性の評価方法＞
光学部材を、無アルカリガラス板の片面にラミネーターロールを用いて貼着し、次いで、５０℃、５気圧に調整されたオートクレーブに２０分間保持して、試験板を作成した。
同様の試験板を２枚作成し、それぞれ、温度６０℃、湿度９５％ＲＨの条件下で５００時間放置、及び温度８５℃の条件下で５００時間放置し、以下の基準で、発泡、はがれ、亀裂の発生等を目視で観察し評価した。
○：発泡、はがれ、亀裂等の外観不良が認められなかった
×：発泡、はがれ、亀裂等の外観不良が認められた【００８２】
＜冷熱サイクル耐久性の評価方法＞
光学部材を、無アルカリガラス板の片面にラミネーターロールを用いて貼着し、次いで、５０℃、５気圧に調整されたオートクレーブに２０分間保持して、試験板を作成した。
こうして作成した試験板をエスペック株式会社製 冷熱衝撃装置ＴＳＡ−７１Ｌ−Ａを用いて、−４０℃で３０分、８０℃で３０分を１サイクルとする冷熱サイクルを２００回繰り返し、光学部材の発泡、浮き、ハガレの有無を目視で観察し、以下の基準で評価した。
○：発泡、浮き、ハガレ等の外観不良が見られなかった
×：発泡、浮き、ハガレが確認された。【００８３】
＜光漏れ防止性の評価方法＞
光学部材２枚を、無アルカリガラス板の表裏面に相互に直交ニコル位になるようにラミネーターロールを用いて貼着し、次いで、５０℃、５気圧に調整されたオートクレーブに２０分間保持して、試験板を作成した。
作成した試験板を、８５℃の条件下で５００時間放置し、光漏れ防止性を目視で観察し、以下の基準で評価した。
◎：光漏れは全く見られなかった
○：光漏れはほぼ見られなかった
×：明らかな光漏れが見られた【００８４】
＜再剥離汚染性の評価方法＞
光学部材を、無アルカリガラス板の片面にラミネーターロールを用いて貼着し、次いで、５０℃、５気圧に調整されたオートクレーブに２０分間保持し、２３℃、湿度６５％の雰囲気下で２４時間静置して試験板を作成した。
こうして作成した試験板から光学部材をはがし、被着体（無アルカリガラス板）の汚染を目視で観察し、以下の基準で評価した。
○：被着体に汚染が見られなかった
×：被着体に汚染が確認された【００８５】
【表２】
2005111167.tif 000007
【００８６】
【表３】
2005111167.tif 000008
【００８７】
表２及び３から判るように、実施例１〜５の光学部材は、いずれの大きさにおいても、評価した全ての性能が優れていたのに対し、要件（ａ）ないし（ｄ）の何れかを満たしていない比較例１〜３の光学部材は、評価した上記性能のうち何れかが劣っていた。
【産業上の利用可能性】
【００８８】
本発明によれば、耐久性と光漏れ性を両立しつつ、低分子量成分のブリードがなく、再剥離時の汚染、過酷な条件下での剥がれを抑制でき、リワーク性にも優れた粘着剤組成物を提供することができるので、偏光フィルム、位相差フィルム等の光学フィルム用粘着シート等種々の用途に適用可能である。
【図面の簡単な説明】
【００８９】
【図１】実施例１で得られた（メタ）アクリル系重合体の、分子量３０万以下の部分の分子量分布曲線と、分子量分布曲線にあてはめた単回帰直線を示す図である。
【図１】
2005111167.tif 000009
【国際調査報告】
2005111167.tif 000010
2005111167.tif 000011
2005111167.tif 000012
2005111167.tif 000013